(57)【要約】【課題】  不織布類をウレタン一体発泡成形する際に使用する不織布製磁性体に関し、更に詳しくは不織布類を発泡成形型内の所定位置に簡単かつ正確に固定することができる不織布製磁性体を提供すること。【解決手段】  不織布からなる基材１の表面に、アクリルエマルジョン溶液をスプレー塗布・乾燥してなる樹脂被膜２を設け、この樹脂被膜２上に平均粒度が１５〜４００ミクロン（μｍ）の軟鉄、硬鉄、鋳鉄、還元鉄などよりなる鉄粉をアクリルエマルジョン溶液中に混合した溶液をロールコーティングし乾燥させてなる磁性層３を設けたものとした。また、基材１の裏面に粘着剤層４を介して剥離紙５が貼着されているものとすることもできる。【選択図】      図１
2006241637.tif 000002
【特許請求の範囲】
【請求項１】
不織布からなる基材表面に、予めアクリルエマルジョン溶液を５０〜２５０ｇ／ｍ２の割合でコーティングし乾燥させてなる樹脂被膜を形成しておき、この樹脂被膜の表面に４０００〜１５０００ｃｐｓの高粘性または増粘したアクリルエマルジョン溶液中に平均粒度が１５〜４００ミクロンで角のない不定形の鉄粉を混合した溶液を、２００〜５００ｇ／ｍ２の割合で均一に塗布乾燥させることにより、基材表面に磁束密度の高い磁性層を設けたことを特徴とする不織布製磁性体。
【請求項２】
不織布は、ポリエステルなどの合成繊維からなる１〜４デニールの細い長繊維で、目付けが４５〜８５ｇ／ｍ２のものである請求項１に記載の不織布製磁性体。
【請求項３】
磁性層に、０．８〜１．５重量％の亜硝酸塩が添加されている請求項１または２に記載の不織布製磁性体。
【請求項４】
基材裏面に、粘着剤層を介して剥離紙が貼着され、かつ任意の形状に切り離すためのハーフカットが形成されている請求項１〜３のいずれかに記載の不織布製磁性体。
【発明の詳細な説明】
【技術分野】
【０００１】
本発明は、繊維系不織布類をウレタンと一体発泡成形する際に使用する不織布製磁性体に関し、更に詳しくは繊維系不織布類をウレタン発泡成形型内の所定位置に簡単かつ正確に固定することができる不織布製磁性体に関するものである。
【背景技術】
【０００２】
従来から、例えば各種シート用のクッション材として、フェルト、不織布など繊維系の不織布類（以下、不織布類という）をウレタン発泡体の面に一体発泡成形したものが広く利用されている。このような不織布類の一体発泡成形品を成形する場合、不織布類を発泡成形型内の所定位置に固定する必要があり、そのために、例えば特許文献１や特許文献２に示されるように、発泡成形型内の所定位置に永久磁石を配設しておく一方、不織布類に磁性を付与しておき、磁力により両者を接合して不織布類を発泡成形型内の所定位置に固定する方法が採られている。
【０００３】
しかしながら、従来方法によるときは、比較的単純な表面形状の発泡成形型には適用可能であるが、複雑な形状や３次元的に深く凹んだ部分等に不織布類を沿わせることは難しく、デザイン上の制約を受けるという問題点や、不織布類と型面との接合力も弱く、不織布類の裏面側へウレタン発泡溶液が侵入・固化してシート使用時に異音発生の要因になるという問題点もあった。このため、現在では磁力を強く帯び、かつ錆びにくいフェライト系や希土類元素の酸化物などの薄肉スチールテープ磁性体を粘着剤などで不織布類に貼り付けて使用されているが、これは非常に高価なうえに環境負荷物質である６価クロムを含有していることがわかり、環境面から使用できなくなってきているという問題が生じてきた。
【特許文献１】特開２００１−２５２９３０号公報
【特許文献２】特開２００２−１２０２３６号公報
【発明の開示】
【発明が解決しようとする課題】
【０００４】
本発明は上記のような問題点を解決して、不織布類一体発泡成形時において、該不織布類に適用して、複雑な形状や３次元的に深く凹んだ部分等を有する発泡成形型であっても不織布類を型面に沿わせて簡単かつ正確に固定することができ、また不織布類と型面との吸着力も強力で、不織布類の裏面側へのウレタン発泡溶液の侵入を確実に防止することができ、更には安価で取り扱い性にも優れている不織布製磁性体を提供することを目的として完成されたものである。
【課題を解決するための手段】
【０００５】
上記課題を解決するためになされた本発明の不織布製磁性体は、不織布からなる基材表面に、予めアクリルエマルジョン溶液を５０〜２５０ｇ／ｍ２の割合でコーティングし乾燥させてなる樹脂被膜を形成しておき、この樹脂被膜の表面に４０００〜１５０００ｃｐｓの高粘性または増粘したアクリルエマルジョン溶液中に平均粒度が１５〜４００ミクロンで角のない不定形の鉄粉を混合した溶液を、２００〜５００ｇ／ｍ２の割合で均一に塗布乾燥させることにより、基材表面に磁束密度の高い磁性層を設けたことを特徴とするものである。
【発明の効果】
【０００６】
本発明の不織布製磁性体は、不織布からなる基材表面に、予めアクリルエマルジョン溶液を５０〜２５０ｇ／ｍ２の割合でコーティングし乾燥させてなる樹脂被膜を形成しておき、この樹脂被膜の表面に４０００〜１５０００ｃｐｓの高粘性または増粘したアクリルエマルジョン溶液中に平均粒度が１５〜４００ミクロンで角のない不定形の鉄粉を混合した溶液を、２００〜５００ｇ／ｍ２の割合で均一に塗布乾燥させることにより、基材表面に磁束密度の高い磁性層を設けた構造で、柔軟性を有することから、不織布類一体発泡成形時において、３次元的に深く凹んだ部分等を有する発泡成形型であっても各種の不織布類を型面に沿わせて固定可能で、また不織布類と型面との吸着力も強力で、不織布類の裏面側へのウレタン発泡溶液の侵入も確実に防止できるのである。
なお、本発明品の永久磁石による吸着強さは、高価なスチールシートには及ばないものの、現在一部で使用されている不織布磁性体よりも約５０％も吸着力が大きいことが確認できている（後述の、表１参照）。
【発明を実施するための最良の形態】
【０００７】
以下に、図面を参照しつつ本発明の好ましい形態を示す。
図１は、本発明の構造を説明するための模式的な概略断面図を示すものであり、図中１は不織布類からなる基材、２は接合層である樹脂被膜、３は磁性層である。また、図２はその他の実施例、図３は図２の斜視図を示すものであり、図中４は粘着剤層、５は離型紙、６はハーフカットである。
【０００８】
本発明の不織布製磁性体は、不織布からなる基材１表面に、汎用のアクリルエマルジョン溶液をスプレー塗布・乾燥してなる樹脂被膜２を介して、平均直径が１５〜４００ミクロン（μｍ）の軟鉄、硬鉄、鋳鉄、還元鉄などの鉄粉をアクリルエマルジョン接着剤溶液、またはアクリルエマルジョン溶液中に混合した溶液をロールコーティングし乾燥させてなる磁性層３を設けた構造となっている。
【０００９】
基材１は、磁性を有する鉄粉を均一に繊維の表面へ保持して、発泡成形型の複雑な形状や３次元的な凹凸面にも十分になじむ柔軟性と、貼り付ける場合の取り扱い易い適度な剛性を有するもので、一体発泡成形すべき不織布類の適正箇所に貼って発泡成形型にセットされた際に、不織布類を所定の位置にしっかりと固定されて一体発泡成形に供するものであり、成形後は全く不必要なものとなる。このため、従来から磁性体基材として安価な不織布が注目されてはいたが、その表面に均一で緻密な金属粒子の層を形成し良好な永久磁石との吸着力を得ることは困難であり、広く実用化されていないのが現状である。
そこで本発明者は、細い繊維の特定の不織布からなる基材の表面に、均一で緻密な金属粒子の層を形成する方法について鋭意研究した結果、樹脂被膜を介して特定の磁性層を設けた構造とすることにより、均一で緻密な金属粒子の層をできるだけ多く不織布の表面部に形成できることを見出し、本発明を完成するに至ったのである。
【００１０】
前記基材１は、１〜５デニール、好ましくは１．５〜３デニールの細い長繊維からなり、目付けが４５〜８５ｇ／ｍ２、好ましくは６０〜７０ｇ／ｍ２の不織布からなるものが好ましい。
基材１となる不織布は、ウレタン一体発泡成形用の不織布類を成形型へ固定する際だけに必要なもので強度はほとんど不要なため、繊維は４デニール以下の比較的細いものでよく、長繊維のものが好ましい。また、繊維素材としてはポリエステルなどの各種の合成繊維の安価な再生繊維を用いることができる。
【００１１】
不織布としては、同種類の繊維や混合繊維や再生繊維よりなるものを使用するが、磁性体の鉄粉を繊維表面に良好な状態で保持し強力な接合力を得るためには、繊維が１〜４デニールの細い繊維で、目付けが４５〜８６g／ｍ２の範囲のものが必要であることを見出した。繊維が４デニールより大きく、目付けが４５g／ｍ２未満では、鉄粉がほとんど裏面側へ抜け出てしまい繊維の表面へ効率良く留めることが困難となり、磁性吸着力が低下する原因になる。一方、目付けが８５g／ｍ２より大きいと、後述する鉄粉入りアクリルエマルジョン接着剤溶液の含浸が内部に深く進み乾燥時間が長くなって生産性が著しく低下するとともに、複雑な三次元的な面へなじみ易い柔軟性が低下し、鉄粉が不織布の内部へ多く侵入して表面に緻密な金属層が形成されにくくなり、より強い磁性体層が得られない原因になるからである。
【００１２】
樹脂被膜２は、通常のアクリルエマルジョン溶液をスプレー塗布・乾燥してなるものである。
不織布からなる基材１に、予め汎用のアクリルエマルジョンなどの溶液を５０〜２５０g／ｍ２の割合でスプレー塗布・乾燥して繊維の表面に薄い樹脂被膜２を作ることにより、後述するロールコートされる鉄粉を混合したアクリルエマルジョン溶液や鉄粉の粒子が繊維層の奥深くまで浸透しにくいようにしてロールコートし易くすると共に、金属粉末粒子ができるだけ繊維表面に留まるようにする。ここで、アクリルエマルジョン溶液の塗布量を５０〜２５０g／ｍ２の割合としたのは、５０g／ｍ２未満では十分な樹脂被膜ができず、鉄粉と混合したアクリルエマルジョン溶液の繊維への吸収を効果的に防ぐことができず、一方、２５０g／ｍ２より多い塗布量では不織布の柔軟性が阻害され良好な効果が得られないからである。
これにより本発明の繊維の太さ、不織布の目付け、鉄粉の平均粒度、鉄粉の混合割合、アクリリルエマルジョン溶液または接着剤溶液の粘度、その塗布量などの効果が相俟って、従来にない高容量の鉄粉層が不織布の表面部に形成され、永久磁石との良好な吸着力が鉄粉の磁性体でも得られるようになるのである。
【００１３】
磁性層３は、平均粒度が１５〜４００ミクロン（μｍ）で、フェライト系や希土類元素の酸化物などの磁性体以外の通常の軟鉄、硬鉄、鋳鉄、還元鉄などの鉄粉を、アクリルエマルジョン溶液またはアクリルエマルジョン接着剤溶液中に混合した溶液をロールコーティングし乾燥させてなるものである。
より具体的には、鉄粉の微細粒子の平均粒度が１５〜４００ミクロン（μｍ）で角のとれた不定形のものを５０〜９０重量％、好ましくは６０〜７０重量％の割合でアクリル系エマルジョン溶液またはアクリルエマルジョン接着剤溶液に混合し、基材１に２００〜５００ｇ／ｍ２、好ましくは２５０〜４００ｇ／ｍ２の割合でロールコーティングし乾燥させる。
【００１４】
この時、上記アクリルエマルジョン溶液は鉄粉の粒子を混合する前に、予め４０００〜１５０００ｃｐｓの高粘度のもの、またはアンモニヤ水で粘度調整を行い、比重の異なる混合溶液が均一に、かつ基材にあまり多く含浸しないで均一に塗布されるようにコントロールし、鉄粉の粒子ができるだけ繊維の上面に均一に適量留まるようにして乾燥させると、緻密な薄い鉄粉層の磁性体が形成されて成形型に取り付けられた永久磁石と接触した場合に全面が接触し良好な吸着力が得られることを解明した。
鉄粉の平均粒度が１５ミクロン（μｍ）未満であると、繊維素材の中へ入り込む比率が大きくなり良好な鉄粉の面を構成するには多量の鉄粉が必要になりコスト高となる。また平均粒度が４００ミクロン（μｍ）より大きいと、細い繊維との接触面積が小さくなり鉄粉が剥離しやすくなるうえ、鉄粉が重なり合って配列が不均一になりやすく永久磁石への吸着性が低下する恐れが生じる。
鉄粉のバインダーとなるアクリルエマルジョン溶液の粘度は、４０００〜１５０００ｃｐｓに調整され、鉄粉を繊維素材の内部への浸入を少なくすると同時に繊維の表面へできるだけ多く均一に付着させ重要な作用をしている。粘度が４０００ｃｐｓ未満であると、鉄粉表面の被膜はより薄くなって良好になるが繊維素材への浸透が多くなり鉄粉の細い繊維素材表面との接合性が小さくなって剥離しやすくなる傾向がある。
【００１５】
また、磁性層３に、０．８〜１．５重量％の亜硝酸塩を添加することもできる。
鉄粉をアクリルエマルジョン溶液へ混合し塗布すると、その鉄粉は乾燥後アクリルエマルジョン中の界面活性剤によって非常に錆やすくなることが一般に知られている。これを防ぐ方法は種々あるが、亜硝酸ソーダを添加して行うのが最も安価で、しかもこれを０．８〜１．５重量％の割合で添加すれば、鉄粉のアクリルエマルジョンによる錆の発生を防止するとともに、アクリルエマルジョン溶液の粘度が若干増加する利点があり、更にはアンモニヤ水による増粘操作がより簡単になり作業性が向上する利点もある。
【００１６】
また、図２および図３に示すように、基材１裏面に粘着剤層４を介して剥離紙５を貼着したものとすることもできる。更に、任意の形状に切り離すためのハーフカットを形成貼着したものとすることもできる。
粘着剤層４は、基材１の裏面に一般的なアクリル系粘着剤を塗布・乾燥させ、次いで離型紙を貼り付けて使用しやすい大きさに、離型紙５が切断されないよう磁性層３側からハーフカット（切れ目）を入れ、不織布製磁性体が自由に剥がれやすようにして使い勝手の向上を図ることが好ましい。ハーフカットの形状は、発泡成形型に取り付けられている永久磁石の形状に適した三角、四角、丸型、テープ状など自由な形状に加工できる。
【００１７】
次に、本発明の不織布製磁性体の成形例について説明する。
ポリエステルなどの各種合成繊維の繊維が４デニール以下で、繊維の比較的長い再生品、または新生品を一部混合した再生品よりなる目付けが４５〜８５ｇ／ｍ２の一定幅の不織布を製作し、その表面に予めアクリルエマルジョンなどの溶液を５０〜２５０ｇ／ｍ２の割合でスプレー塗布などによって塗布・乾燥させ、不織布の表面の繊維に薄い樹脂被膜を形成する。
【００１８】
次いで、この不織布の上へ平均粒度１５〜４００ミクロン（μｍ）の鉄粉５０〜９０重量％を、予めアンモニヤ水で４０００〜１５０００ｃｓに粘度を調整したアクリルエマルジョン溶液に加え５分攪拌した。その後、防錆剤である亜硝酸ソーダを０．８〜１．５重量％の割合で添加し、５〜１０分各版した後、２００〜５００ｇ／ｍ２の割合でロールコーティングによって不織布上に塗布する。
【００１９】
塗布後、６０〜１５０℃で十分乾燥し、その不織布基材の裏側へアクリル系などの通常の粘着剤を塗布・乾燥して普通の離型紙をその上へ貼り付ける。更に、離型紙が切断されないよう必要な大きさの形状にハーフカットし、不織布製磁性体が剥がしやすいようにする。
このようにして得られた不織布製磁性体は、使用時は離型紙から剥離してウレタン一体発泡成形用の不織布類の指定された位置へ必要な数量を貼り付け、発泡成形型に予め設置された永久磁石の所定の箇所へセットして固定し、ウレタン発泡配合液を注入して不織布一体のウレタン発泡成形品の成形に供されることとなる。
得られた結果を表１に示す。
【００２０】
【表１】
2006241637.tif 000003
【００２１】
以上の説明からも明らかなように、本発明は不織布からなる基材表面に、アクリルエマルジョン溶液をスプレー塗布・乾燥してなる樹脂被膜を設け、この樹脂被膜上に平均粒度が１５〜４００ミクロン（μｍ）の軟鉄、硬鉄、鋳鉄、還元鉄などよりなる鉄粉をアクリルエマルジョン溶液中に混合した溶液をロールコーティングし乾燥させ、不織布の表面部に高密度の磁性層を設けたものであり、複雑な形状や３次元的に深く凹んだ部分等を有する発泡成形型であっても不織布類を型面に沿わせて簡単かつ正確に固定することができ、また不織布類と型面との吸着力も強力で、不織布類の裏面側へのウレタン発泡溶液の侵入を確実に防止することができることとなる。更には、安価で取り扱い性にも優れているという利点も有する。
【図面の簡単な説明】
【００２２】
【図１】本発明の実施の形態を示す概略断面図である。
【図２】その他の実施の形態を示す概略断面図である。
【図３】図２の斜視図である。
【符号の説明】
【００２３】
１  基材
２  樹脂被膜
３  磁性層
４  粘着剤層
５  剥離紙
６  ハーフカット
【図１】
2006241637.tif 000004
【図２】
2006241637.tif 000005
【図３】
2006241637.tif 000006